(57)【要約】【課題】多量の溶媒を用いることなく、重合体溶液の粘度が高い場合でも大きな塊を生じず、重合体溶液から粒径の揃った重合体粒子を生産性よく回収する方法を提供する。【解決手段】重合体が溶解又は分散した液体に貧溶媒を加える工程（１）と、液体と貧溶媒との混合物を撹拌して重合体を凝固させる工程（２）と、凝固した重合体を回収する工程（３）と、を含む重合体の回収方法である。【選択図】なし【特許請求の範囲】
【請求項１】
重合体が溶解又は分散した液体に貧溶媒を加える工程（１）と、
前記液体と前記貧溶媒との混合物を撹拌して前記重合体を凝固させる工程（２）と、
凝固した前記重合体を回収する工程（３）と、
を含む重合体の回収方法。
【請求項２】
前記工程（１）が、撹拌翼、及び内容物を排出可能な配管を備えた凝固槽に入れた前記液体に、前記貧溶媒を加える工程である請求項１に記載の重合体の回収方法。
【請求項３】
前記貧溶媒が、アルコール類、ケトン類、エステル類、脂肪族炭化水素類、エーテル類、及び水からなる群より選択される少なくとも一種である請求項１又は２に記載の重合体の回収方法。
【発明の詳細な説明】
【技術分野】
【０００１】
本発明の重合体の回収方法は、高粘度の重合体溶液等から重合体を凝固させて回収する方法に関する。
【背景技術】
【０００２】
溶媒中に溶解している重合体を回収する方法として、重合体溶液を貧溶媒中に直接添加又は滴下し、凝固した重合体を粒子として回収する方法が知られている。しかしながら、この方法では、貧溶媒中に凝固した重合体が十分に分散することが必要であり、重合体溶液の粘度が高い場合や、貧溶媒の撹拌が不十分な場合には、粒子がうまく形成されなかったり、粒子径が不均一であったりするという問題があった。
【０００３】
また、粒子がうまく形成されないために、重合体が貧溶媒中で大きな塊となり、外側のみが凝固してしまう場合がある。この場合には、塊の内側部分には、良溶媒をはじめ、重合反応に使用した触媒や残留単量体等が閉じ込められてしまうため、後工程の洗浄や乾燥等の効率が落ちるといった問題が生じる。
【０００４】
前記回収方法では重合体溶液を溜めておく貯留槽と、予め貧溶媒を溜めておき、凝固反応を行う凝固槽とが必要となる。しかしながら、高粘度の重合体溶液の場合、ハンドリング性の問題、即ち、重合体溶液の貯留槽から凝固槽への送液や、凝固槽での貧溶媒への滴下が困難であるという問題があった。また、重合体溶液が貯留槽に残ってしまい、重合体の回収率が低下してしまうという問題もあった。
【０００５】
これらの問題を防ぐ方法として、低粘度の重合体溶液を貧溶媒中に添加又は滴下する方法が挙げられる。しかしながら、この方法では、多量の良溶媒と貧溶媒が必要となるため、コストの肥大や設備の大型化が問題となる。
【０００６】
また、凝固する際に重合体が貧溶媒中で大きな塊になってしまう問題を防ぐ方法としては、重合体溶液添加時の貧溶媒の撹拌速度を上げる方法や、重合体溶液の添加速度を下げる方法等が挙げられる。しかしながら、これらの方法では生産性が大きく低下してしまい、更に、重合体の粘度が高い場合には効果的ではない。
【０００７】
これらの問題を解消すべく、重合体溶液を気体とともに貧溶媒中に噴霧して重合体を凝固させて回収する方法が開示されている（例えば、特許文献１参照）。
【先行技術文献】
【特許文献】
【０００８】
【特許文献１】特開２００４−７５９３０号公報
【発明の概要】
【発明が解決しようとする課題】
【０００９】
しかしながら、特許文献１で開示された方法では、貯留槽や凝固槽に加えて、重合体を噴霧するためのノズル等が必要となり、装置が複雑になる問題や、高粘度の重合体溶液の場合には、依然としてハンドリング性の問題があった。また、前記ノズルから重合体溶液を噴霧するには、時間がかかるため、より効率的な重合体の回収方法が求められていた。
【００１０】
本発明の重合体の回収方法は、このような従来技術の有する問題点に鑑みてなされたものであり、その課題とするところは、多量の溶媒を用いることなく、重合体溶液の粘度が高い場合でも大きな塊を生じず、重合体溶液から粒径の揃った重合体粒子を生産性よく回収する方法を提供することにある。
【課題を解決するための手段】
【００１１】
本発明者らは前記課題を達成すべく鋭意検討した結果、単一の凝固槽に溜めておいた重合体溶液に貧溶媒を直接添加し、その後撹拌を開始することによって、前記課題を達成することが可能であることを見出し、本発明の重合体の回収方法を完成するに至った。
【００１２】
即ち、本発明の重合体の回収方法によれば、以下に示す重合体の回収方法が提供される。
【００１３】
［１］重合体が溶解又は分散した液体に貧溶媒を加える工程（１）と、前記液体と前記貧溶媒との混合物を撹拌して前記重合体を凝固させる工程（２）と、凝固した前記重合体を回収する工程（３）と、を含む重合体の回収方法。
【００１４】
［２］前記工程（１）が、撹拌翼、及び内容物を排出可能な配管を備えた凝固槽に入れた前記液体に、前記貧溶媒を加える工程である前記［１］に記載の重合体の回収方法。
【００１５】
［３］前記貧溶媒が、アルコール類、ケトン類、エステル類、脂肪族炭化水素類、エーテル類、及び水からなる群より選択される少なくとも一種である前記［１］又は［２］に記載の重合体の回収方法。
【発明の効果】
【００１６】
本発明の重合体の回収方法によれば、多量の溶媒を用いることなく、重合体溶液の粘度が高い場合でも大きな塊を生じず、重合体溶液から粒径の揃った重合体粒子を生産性よく回収することができる。
【発明を実施するための形態】
【００１７】
以下、本発明の実施の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００１８】
１．工程（１）：
工程（１）は、重合体が溶解又は分散した液体に貧溶媒を加える工程である。
【００１９】
１−１．重合体が溶解又は分散した液体：
重合体が溶解又は分散した液体（以下、便宜上、あわせて「重合体溶液」ともいう）は、重合体が良溶媒中に溶解した状態、又は良溶媒中に分散した状態で存在している液体のことである。この重合体溶液としては、既知の種々の重合反応により得られた重合体反応溶液を用いることができる。具体的には、溶液重合、乳化重合等の液相重合によりモノマーを重合して生成した重合体と溶媒との混合物等が挙げられる。
【００２０】
本発明の重合体の回収方法では、広範囲な粘度の重合体溶液を用いることができる。具体的には、重合体溶液の粘度が０．１〜５００，０００ｍＰａ・ｓであることが好ましく、０．１〜１００，０００ｍＰａ・ｓであることが更に好ましい。
【００２１】
１−１−１．重合体：
重合体溶液に含まれる重合体の具体例としては、ポリアリーレン系共重合体、ポリアリーレンスルホン系共重合体、ポリエーテルスルホン系共重合体、ポリエーテルケトン系共重合体、ポリスチレン系共重合体、ポリトリフルオロスチレン系共重合体、ポリ２，６−ジフェニル−１，４−フェニレンオキシド系共重合体、ポリアリルエーテルケトン系共重合体、ポリアリーレンエーテルスルホン系共重合体、ポリフェニルキノキサリン系共重合体、ポリベンジルシラン系共重合体、ポリスチレン−グラフト−エチレンテトラフルオロエチレン系共重合体、ポリスチレン−グラフト−ポリフッ化ビニリデン系共重合体、ポリスチレン−グラフト−テトラフルオロエチレン系共重合体等が挙げられる。中でも、ポリアリーレン系共重合体が特に好ましい。
【００２２】
（ポリアリーレン系共重合体）
ポリアリーレン系共重合体（以下、単に「重合体」ともいう）は、例えば、縮合芳香族環構造を有する構成単位（以下、単に「構成単位（１）」ともいう）と、含窒素複素環基を有する構成単位（以下、単に「構成単位（２）」ともいう）と、スルホン酸基を有する構成単位（以下、単に「構成単位（３）」ともいう）とを含むものである。
【００２３】
（１）縮合芳香族環構造を有する構成単位
構成単位（１）の具体例としては、下記一般式（１）で表される構成単位を挙げることができる。前記重合体は構成単位（１）を含むことにより、疎水部を有することができ、また、熱水耐性を向上させることができる。
【００２４】
【化１】
2010285540.tif 000002
【００２５】
上記一般式（１）中、Ａｒ２１、Ａｒ２２、Ａｒ２３、及びＡｒ２４は、それぞれ独立に、ベンゼン環、縮合芳香族環、及び含窒素複素環からなる群より選択される少なくとも一種の構造を有する２価の基を示す。但し、Ａｒ２１、Ａｒ２２、Ａｒ２３、及びＡｒ２４は、それぞれ独立に、その水素原子の一部又は全てが、フッ素原子、ニトロ基、ニトリル基、アルキル基、アリル基、及びアリール基からなる群より選択される少なくとも一種の原子又は基で置換されていてもよい。また、アルキル基、アリル基、及びアリール基は、それぞれ独立に、その水素原子の一部又は全てがフッ素置換されていてもよい。
【００２６】
上記一般式（１）中、Ａ及びＤは、それぞれ独立に、単結合、−Ｏ−、−Ｓ−、−ＣＯ−、−ＣＯＮＨ−、−ＣＯＯ−、−ＳＯ２−、−ＳＯ−、−（ＣＦ２）ｉ−（ｉは１〜１０の整数を示す）、−（ＣＨ２）ｊ−（ｊは１〜１０の整数を示す）、−ＣＲ’２−（Ｒ’は脂肪族炭化水素基、芳香族炭化水素基、又はハロゲン化炭化水素基を示す）、シクロヘキシリデン基、又はフルオレニリデン基を示す。また、Ｂは酸素原子又は硫黄原子を示す。
【００２７】
上記一般式（１）中、ｓ及びｔは、それぞれ独立に、０〜４の整数を示し、ｒは０又は１以上の整数を示す。
【００２８】
構成単位（１）は、下記一般式（２）で表される構成単位であることが好ましい。
【００２９】
【化２】
2010285540.tif 000003
【００３０】
上記一般式（２）中、Ｒ１〜Ｒ２０は、それぞれ独立に、水素原子、フッ素原子、アルキル基、水素原子の一部又は全てがハロゲン化されているハロゲン化アルキル基、アリル基、アリール基、ニトロ基、又はニトリル基を示す。
【００３１】
上記一般式（２）中、Ａ及びＤは、それぞれ独立に、単結合、−Ｏ−、−Ｓ−、−ＣＯ−、−ＣＯＮＨ−、−ＣＯＯ−、−ＳＯ２−、−ＳＯ−、−（ＣＦ２）ｉ−（ｉは１〜１０の整数を示す）、−（ＣＨ２）ｊ−（ｊは１〜１０の整数を示す）、−ＣＲ’２−（Ｒ’は脂肪族炭化水素基、芳香族炭化水素基、又はハロゲン化炭化水素基を示す）、シクロヘキシリデン基、及びフルオレニリデン基を示す。中でも、単結合、−Ｏ−、又は−ＣＲ’２−（Ｒ’は脂肪族炭化水素基、芳香族炭化水素基又はハロゲン化炭化水素基を示す）が好ましい。Ｒ’の具体例としては、メチル基、エチル基、プロピル基、イソプロピル基、ブチル基、イソブチル基、ｔ−ブチル基、オクチル基、デシル基、オクタデシル基、フェニル基、トリフルオロメチル基等が挙げられる。また、Ｂは酸素原子又は硫黄原子を示す。
【００３２】
上記一般式（２）中、ｌ及びｍは、それぞれ独立に、０〜４の整数を示し、ｑは２以上の整数を示す。ｍは０又は１であることが好ましく、ｌは０又は１であることが好ましい。ｎ及びｐは各構造単位の組成比を示し、０≦ｐ≦１であり、ｎ＋ｐ＝１である。ｐは０．０１≦ｐ≦１であることが好ましく、０．０５≦ｐ≦１であることが更に好ましく、０．１≦ｐ≦１であることが特に好ましい。また、ｔは０〜４の整数を示す。ｔは０〜２の整数であることが好ましく、０又は１であることが更に好ましい。
【００３３】
上記一般式（２）中、Ｐｈは縮合芳香族環構造を有する２価の基を示す。縮合芳香族環構造を有する２価の基の具体例としては、ナフタレン環、アントラセン環、テトラセン環、ペンタセン環等の環構造を有する２価の基が挙げられる。中でもナフタレン環からなる２価の基が好ましい。これらを含有することによって、前記一般式（１）で表される構成単位を含む重合体に耐水性を付与することができる。
【００３４】
構成単位（１）は、下記一般式（３）で表される構成単位であることが更に好ましい。
【００３５】
【化３】
2010285540.tif 000004
【００３６】
上記一般式（３）中、Ａは単結合、−Ｏ−、−ＣＯ−、−ＳＯ２−、−ＳＯ−、−（ＣＦ２）ｉ−（ｉは１〜１０の整数を示す）、−（ＣＨ２）ｊ−（ｊは１〜１０の整数を示す）、−ＣＲ’２−（Ｒ’は脂肪族炭化水素基、芳香族炭化水素基又はハロゲン化炭化水素基を示す）、シクロヘキシリデン基、又はフルオレニリデン基を示す。Ｄは単結合、−Ｏ−、−ＣＯ−、−（ＣＨ２）ｊ−（ｊは１〜１０の整数を示す）、又は−ＣＲ’２−（Ｒ’は脂肪族炭化水素基、芳香族炭化水素基、又はハロゲン化炭化水素基を示す）を示す。Ｐｈは縮合芳香族環構造を有する２価の基を示す。Ｒ１〜Ｒ２０は、それぞれ独立に、水素原子、フッ素原子、アルキル基、水素原子の一部又は全てがハロゲン化されているハロゲン化アルキル基、アリル基、アリール基、ニトロ基、又はニトリル基を示す。
【００３７】
上記一般式（３）中、ｌ及びｍは、それぞれ独立に、０〜４の整数を、ｑは２以上の整数を、ｔは０〜４の整数を示す。ｎ及びｐは各構造単位の組成比を示し、ｐは０≦ｐ≦１であり、ｎ＋ｐ＝１である。
【００３８】
構成単位（１）は、下記一般式（４）で表される構成単位であることが更に好ましい。
【００３９】
【化４】
2010285540.tif 000005
【００４０】
上記一般式（４）中、Ｄは、−Ｏ−又は−ＣＲ’２−（Ｒ’は脂肪族炭化水素基又は芳香族炭化水素基を示す）を示す。
【００４１】
上記一般式（４）中、ｑは２以上の整数を示し、ｔは０〜４の整数を示す。ｎ及びｐは各構造単位の組成比を示し、ｐは０≦ｐ≦１であり、ｎ＋ｐ＝１である。尚、ｐは０．０１≦ｐ≦１であることが好ましい。
【００４２】
上記一般式（４）中、Ｐは下記一般式（５−１）〜（５−３）で表されるいずれかの構造であり、Ｐｈは下記一般式（６）で表される構造である。
【００４３】
【化５】
2010285540.tif 000006
【００４４】
重合体の耐水性を向上させるためには、より多くの構成単位（１）を導入すること、即ち、前記ｐの値が大きいほど望ましい。しかしながら、多くの構成単位（１）を導入すると、生成物の溶解性が著しく低下し、取り扱いが困難になる場合がある。その場合、２種類以上の異なる構成単位（１）を用いることにより、生成物の溶解性が維持でき、より多くの構成単位（１）を導入することが可能になる。
【００４５】
このような構成単位（１）の具体例としては、以下のものが挙げられる。
【００４６】
ｐが０のもの、即ち縮合芳香族環を有さない構成単位の具体例としては、以下のものが挙げられる。
【００４７】
【化６】
2010285540.tif 000007
【００４８】
また、ｐが０以外のもの、即ち縮合芳香族環構造を有する構成単位の具体例としては、以下のものが挙げられる。
【００４９】
【化７】
2010285540.tif 000008
【００５０】
【化８】
2010285540.tif 000009
【００５１】
【化９】
2010285540.tif 000010
【００５２】
（２）含窒素複素環基を有する構成単位
重合体には、構成単位（２）が含まれていてもよい。含窒素複素環基は、下記一般式（７−１）で表される構造を有するものである。
−（Ｒｓ）ｅ−（Ｖ−Ｒｈ）ｆ                      ・・・（７−１）
上記一般式（７−１）中、Ｖは−Ｏ−、−Ｓ−、単結合、−ＣＯ−、−ＳＯ２−、又は−ＳＯ−を示す。中でも、電子吸引性基が好ましい。
【００５３】
上記一般式（７−１）中、Ｒｈは含窒素複素環基を示す。複素環には、窒素原子が１個以上あれば特に制限されず、窒素以外に酸素や硫黄を含んでいても良い。
【００５４】
Ｒｈを構成する含窒素複素環基の具体例としては、ピロール、チアゾール、イソチアゾール、オキサゾール、イソオキサゾール、ピリジン、イミダゾール、イミダゾリン、ピラゾール、１，３，５−トリアジン、ピリミジン、ピリダジン、ピラジン、インドール、キノリン、イソキノリン、プリン、ベンゾイミダゾール、ベンゾオキサゾール、ベンゾチアゾール、テトラゾール、テトラジン、トリアゾール、カルバゾール、アクリジン、キノキサリン、キナゾリン等の含窒素複素環化合物及びこれらの誘導体の炭素又は窒素に結合する水素原子が引き抜かれてなる構造の基が挙げられる。
【００５５】
これらの含窒素複素環基は、置換基を有していてもよい。置換基の具体例としては、メチル基、エチル基、プロピル基等のアルキル基；フェニル基、トルイル基、ナフチル基等のアリール基；シアノ基；フッ素原子等が挙げられる。
【００５６】
上記一般式（７−１）中、Ｒｓは、単結合又は任意の二価の有機基を示す。二価の有機基としては、炭素数１〜２０の炭化水素基であればよく、その具体例としては、メチレン基、エチレン基等のアルキレン基、フェニレン基等の芳香族環が挙げられる。
【００５７】
また、上記一般式（７−１）中のＲｓは、−Ｗ−Ａｒ９−で表される基でもよい。Ｗは、−ＣＯ−、−ＳＯ２−、−ＳＯ−、−（ＣＦ２）ｉ−（ｉは１〜１０の整数を示す）、−Ｃ（ＣＦ３）２−、又は単結合を示す。Ａｒ９は、ベンゼン環、縮合芳香族環、及び含窒素複素環からなる群より選択される少なくとも一種の構造を有する２価の基を示す。尚、ベンゼン環、縮合芳香族環、及び含窒素複素環は、その水素原子の一部又は全てがフッ素原子で置換されていてもよい。
【００５８】
上記一般式（７−１）中、ｅは、０〜４の整数を示し、ｆは、１〜５の整数を示す。
【００５９】
上記一般式（７−１）の含窒素複素環基は、下記一般式（７−２）で表される構造を有することが好ましい。
−Ｒｓ−Ｖ−Ｒｈ                      ・・・（７−２）
上記一般式（７−２）中、Ｖ、Ｒｓ、及びＲｈは前記一般式（７−１）中のＶ、Ｒｓ、及びＲｈと同義である。
【００６０】
構成単位（２）は、下記一般式（８）で表される構成単位であることが好ましい。
【００６１】
【化１０】
2010285540.tif 000011
【００６２】
上記一般式（８）中、Ａｒ１０は、ベンゼン環、縮合芳香族環、及び含窒素複素環からなる群より選択される少なくとも一種の構造を有する２価の基を示す。但し、Ａｒ１０は、その水素原子の一部又は全てが、フッ素原子、ニトロ基、ニトリル基、アルキル基、アリル基、及びアリール基からなる群より選択される少なくとも一種の原子又は基で置換されていてもよい。また、アルキル基、アリル基、及びアリール基は、それぞれ独立に、その水素原子の一部又は全てがフッ素置換されていてもよい。
【００６３】
上記一般式（８）中、Ｖ、ｅ、ｆ、Ｒｓ、及びＲｈは、前記一般式（７−１）及び（７−２）中のＶ、ｅ、ｆ、Ｒｓ、及びＲｈと同義である。
【００６４】
また、構成単位（２）は、下記一般式（９）で表される構成単位であることが更に好ましい。
【００６５】
【化１１】
2010285540.tif 000012
【００６６】
上記一般式（９）中、ｅ，ｆ，Ｖ、Ｒｓ、及びＲｈは、前記一般式（８）中のｅ，ｆ，Ｖ、Ｒｓ、及びＲｈと同義である。
【００６７】
上記一般式（９）において、含窒素複素環基Ｒｈは、ピリジン環であることが好ましい。含窒素複素環基Ｒｈがピリジン環であると、重合体の物理学的強度及び化学的安定性を向上させることができる。
【００６８】
また、上記一般式（９）において、Ｖは−ＣＯ−又は−ＳＯ２−であることが好ましい。−ＣＯ−はピリジン環と組み合わせると、共役による安定化効果により熱的に安定な構造となり易い。
【００６９】
（３）スルホン酸基を有する構成単位
重合体は、構成単位（３）を含んでいてもよい。構成単位（３）は、下記一般式（１０）で表される構成単位であることが好ましい。
【００７０】
【化１２】
2010285540.tif 000013
【００７１】
上記一般式（１０）中、Ａｒ１２及びＡｒ１３は、それぞれ独立に、ベンゼン環、縮合芳香族環（ナフタレン環等）、及び含窒素複素環からなる群より選択される少なくとも一種の構造を有する２価の基を示す。但し、ベンゼン環、縮合芳香族環、及び含窒素複素環は、それぞれ独立に、その水素原子の一部又は全部がフッ素原子に置換されていてもよい。
【００７２】
上記一般式（１０）中、Ｙは、−ＣＯ−、−ＳＯ２−、−ＳＯ−、−（ＣＦ２）ｉ−（ｉは１〜１０の整数を示す）、−Ｃ（ＣＦ３）２−、又は単結合を示す。Ｚは、−Ｏ−、−Ｓ−、単結合、−ＣＯ−、−ＳＯ２−、−ＳＯ−、−（ＣＨ２）ｊ−（ｊは１〜１０の整数を示す）、又は−Ｃ（ＣＨ３）２−を示す。
【００７３】
上記一般式（１０）中、Ｒ１１は、単結合、−Ｏ（ＣＨ２）ｐ−、−Ｏ（ＣＦ２）ｐ−、−（ＣＨ２）ｐ−、又は−（ＣＦ２）ｐ−を示す（ｐは、１〜１２の整数を示す）。
【００７４】
上記一般式（１０）中、Ｒ１２及びＲ１３は、それぞれ独立に、水素原子、アルカリ金属原子、又は脂肪族炭化水素基を示す。但し、上記一般式（１０）に含まれる全てのＲ１２及びＲ１３のうち少なくとも１個は水素原子である。
【００７５】
上記一般式（１０）中、ｘ１は０〜４の整数、ｘ２は１〜５の整数、ａは０〜１の整数を示し、ｂ１及びｂ２は、それぞれ独立に、０〜３の整数を示す。
【００７６】
構成単位（３）は、下記一般式（１１）で表される構成単位であることが更に好ましい。
【００７７】
【化１３】
2010285540.tif 000014
【００７８】
上記一般式（１１）中、Ｙは−ＣＯ−、−ＳＯ２−、−ＳＯ−、−ＣＯＮＨ−、−ＣＯＯ−、−（ＣＦ２）ｌ’−（ｌ’は１〜１０の整数を示す）、又は−Ｃ（ＣＦ３）２−を示す。このうち、−ＣＯ−又は−ＳＯ２−であることが好ましい。
【００７９】
上記一般式（１１）中、Ｚは単結合、−Ｏ−、又は−Ｓ−を示す。このうち単結合又は−Ｏ−であることが好ましい。Ａｒは−ＳＯ３Ｈ、−Ｏ（ＣＨ２）ｈＳＯ３Ｈ、及び−Ｏ（ＣＦ２）ｈＳＯ３Ｈからなる群より選択される少なくとも一種の置換基（ｈは１〜１２の整数を示す）を有する芳香族基を示す。
【００８０】
芳香族基の具体例としては、フェニル基、ナフチル基、アントリル基、フェナントリル基等が挙げられる。中でも、フェニル基、ナフチル基が好ましい。芳香族基は、−ＳＯ３Ｈ、−Ｏ（ＣＨ２）ｈＳＯ３Ｈ、又は−Ｏ（ＣＦ２）ｈＳＯ３Ｈによって、その水素原子が少なくとも１個置換されていることが必要であり、ナフチル基である場合には２個以上置換されていることが好ましい。
【００８１】
上記一般式（１１）中、ｃは０〜１０の整数を示し、０〜２の整数であることが好ましい。ｄは０〜１０の整数を示し、０〜２の整数であることが好ましい。ｋは１〜４の整数を示す。
【００８２】
ｃ、ｄ、ｋの値とＹ、Ｚ、Ａｒの構造についての好ましい組み合わせの具体例として、（１）ｃ＝０、ｄ＝０であり、Ｙは−ＣＯ−で、Ａｒが置換基として−ＳＯ３Ｈを有するフェニル基である構造、
（２）ｃ＝１、ｄ＝０であり、Ｙは−ＣＯ−で、Ｚは−Ｏ−で、Ａｒが置換基として−ＳＯ３Ｈを有するフェニル基である構造、
（３）ｃ＝１、ｄ＝１、ｋ＝１であり、Ｙは−ＣＯ−で、Ｚは−Ｏ−で、Ａｒが置換基として−ＳＯ３Ｈを有するフェニル基である構造、
（４）ｃ＝１、ｄ＝０であり、Ｙは−ＣＯ−で、Ａｒが置換基として２個の−ＳＯ３Ｈを有するナフチル基である構造、
（５）ｃ＝１、ｄ＝０であり、Ｙは−ＣＯ−で、Ｚは−Ｏ−で、Ａｒが置換基として−Ｏ（ＣＨ２）４ＳＯ３Ｈを有するフェニル基である構造等を挙げることができる。
【００８３】
構成単位（３）は、下記一般式（１２）で表される構成単位であることも好ましい。
【００８４】
【化１４】
2010285540.tif 000015
【００８５】
上記一般式（１２）中、Ａｒ１１、Ａｒ１２、及びＡｒ１３は、それぞれ独立に、ベンゼン環、縮合芳香族環（ナフタレン環等）、及び含窒素複素環からなる群より選択される少なくとも一種の構造を有する２価の基を示す。但し、前記ベンゼン環、縮合芳香族環、及び含窒素複素環は、それぞれ独立に、その水素原子の一部又は全部がフッ素原子に置換されていてもよい。
【００８６】
上記一般式（１２）中、Ｙは、−ＣＯ−、−ＳＯ２−、−ＳＯ−、−（ＣＦ２）ｉ−（ｉは１〜１０の整数を示す）、−Ｃ（ＣＦ３）２−、又は単結合を示す。Ｚは、−Ｏ−、−Ｓ−、単結合、−ＣＯ−、−ＳＯ２−、−ＳＯ−、−（ＣＨ２）ｊ−（ｊは１〜１０の整数を示す）、又は−Ｃ（ＣＨ３）２−を示す。
【００８７】
上記一般式（１２）中、Ｒ１１は、単結合、−Ｏ（ＣＨ２）ｐ−、−Ｏ（ＣＦ２）ｐ−、−（ＣＨ２）ｐ−、又は−（ＣＦ２）ｐ−を示す（ｐは、１〜１２の整数を示す）。
【００８８】
上記一般式（１２）中、Ｒ１２及びＲ１３は、それぞれ独立に、水素原子、アルカリ金属原子、又は脂肪族炭化水素基を示す。但し、上記一般式（１２）中に含まれる全てのＲ１２及びＲ１３のうち少なくとも１個は水素原子である。
【００８９】
上記一般式（１２）中、ｘ１は０〜４の整数、ｘ２は１〜５の整数、ａは０〜１の整数を示し、ｂ１及びｂ２は、それぞれ独立に、０〜３の整数を示す。
【００９０】
構成単位（３）は、下記一般式（１２ａ）によって表される構成単位であることが好ましい。
【００９１】
【化１５】
2010285540.tif 000016
【００９２】
上記一般式（１２ａ）中、Ａｒ１１、Ａｒ１２、及びＡｒ１３は、それぞれ独立に、ベンゼン環、縮合芳香族環（ナフタレン環等）、及び含窒素複素環からなる群より選択される少なくとも一種の構造を有する２価の基を示す。但し、前記ベンゼン環、縮合芳香族環、及び含窒素複素環は、それぞれ独立に、その水素原子の一部又は全部がフッ素原子に置換されていてもよい。
【００９３】
上記一般式（１２ａ）中、Ｙは、−ＣＯ−、−ＣＯＮＨ−、−ＣＯＯ−、−ＳＯ２−、−ＳＯ−、−（ＣＦ２）ｉ−（ｉは１〜１０の整数を示す）、−Ｃ（ＣＦ３）２−、又は単結合を示す。Ｚは、−Ｏ−、−Ｓ−、単結合、−ＣＯ−、−ＳＯ２−、−ＳＯ−、−（ＣＨ２）ｊ−（ｊは１〜１０の整数を示す）、又は−Ｃ（ＣＨ３）２−を示す。
【００９４】
上記一般式（１２ａ）中、Ｒ１１は、単結合、−Ｏ（ＣＨ２）ｐ−、−Ｏ（ＣＦ２）ｐ−、−（ＣＨ２）ｐ−、又は−（ＣＦ２）ｐ−を示す（ｐは、１〜１２の整数を示す）。
【００９５】
上記一般式（１２ａ）中、Ｒ１２及びＲ１３は、それぞれ独立に、水素原子、アルカリ金属原子、又は脂肪族炭化水素基を示す。但し、上記一般式（１２ａ）中に含まれる全てのＲ１２及びＲ１３のうち少なくとも１個は水素原子である。
【００９６】
上記一般式（１２ａ）中、ｘ１は０〜４の整数、ｘ２は１〜５の整数、ａは０〜１の整数、ｂは０〜３の整数を示す。
【００９７】
前記一般式（１２）又は（１２ａ）で表される構成単位は、下記一般式（１３）で表される構成単位であることが好ましい。
【００９８】
【化１６】
2010285540.tif 000017
【００９９】
上記一般式（１３）中、Ｙ、Ｚ、Ａｒ、ｃ、ｄ、及びｋは、前記一般式（１１）中のＹ、Ｚ、Ａｒ、ｃ、ｄ、及びｋと同義である。
【０１００】
（４）ポリアリーレン系共重合体の製造方法
ポリアリーレン系共重合体は、例えば以下に示すＡ法、Ｂ法、及びＣ法のいずれかの方法により製造することができる。
【０１０１】
（４−Ａ）Ａ法
特開２００４−１３７４４４号公報に記載の方法と同様に、下記一般式（１４）で表されるスルホン酸エステル基を有するモノマー（Ａ）、下記一般式（１６）で表される縮合芳香族環構造を有するモノマー（Ｂ）、及び必要に応じて下記一般式（２２）で表される含窒素複素環基を有するモノマー（Ｃ）を共重合させ、エステル基で保護されたスルホン酸基を有する重合体を製造する。このスルホン酸エステル基を脱エステル化することにより、目的のポリアリーレン系共重合体を合成することができる。
【０１０２】
（モノマー（Ａ））
モノマー（Ａ）は、エステル基で保護されたスルホン酸基を有するモノマーであり、下記一般式（１４）で表される。
【０１０３】
【化１７】
2010285540.tif 000018
【０１０４】
上記一般式（１４）中、Ａｒ１１、Ａｒ１２、及びＡｒ１３は、それぞれ独立に、ベンゼン環、縮合芳香族環（ナフタレン環等）、及び含窒素複素環からなる群より選択される少なくとも一種の構造を有する２価の基を示す。但し、前記ベンゼン環、縮合芳香族環、及び含窒素複素環は、それぞれ独立に、その水素原子の一部又は全部がフッ素原子に置換されていてもよい。
【０１０５】
上記一般式（１４）中、Ｘは、塩素、臭素、ヨウ素、メタンスルホニル基、トリフルオロメタンスルホニル基、ベンゼンスルホニル基、又はトルエンスルホニル基を示す。Ｙは、−ＣＯ−、−ＳＯ２−、−ＳＯ−、−（ＣＦ２）ｉ−（ｉは１〜１０の整数を示す）、−Ｃ（ＣＦ３）２−、又は単結合を示す。Ｚは、−Ｏ−、−Ｓ−、単結合、−ＣＯ−、−ＳＯ２−、−ＳＯ−、−（ＣＨ２）ｊ−（ｊは１〜１０の整数を示す）、又は−Ｃ（ＣＨ３）２−を示す。
【０１０６】
上記一般式（１４）中、Ｒ１１は、単結合、−Ｏ（ＣＨ２）ｐ−、−Ｏ（ＣＦ２）ｐ−、−（ＣＨ２）ｐ−、又は−（ＣＦ２）ｐ−を示す（ｐは、１〜１２の整数を示す）。Ｒ１２及びＲ１３は、水素原子、アルカリ金属原子、又は脂肪族炭化水素基を示す。但し、上記一般式（１４）中に含まれる全てのＲ１２及びＲ１３のうち少なくとも１個は水素原子である。
【０１０７】
上記一般式（１４）中、ｘ１は０〜４の整数、ｘ２は１〜５の整数を示す。ａは０〜１の整数、ｂは０〜３の整数を示す。
【０１０８】
上記一般式（１４）で表されるモノマー（Ａ）は、下記一般式（１５）で表される構造を有することが好ましい。
【０１０９】
【化１８】
2010285540.tif 000019
【０１１０】
上記一般式（１５）中、Ｘは、塩素原子、臭素原子、又は−ＯＳＯ２Ｒｂを示す。ここで、Ｒｂはアルキル基、フッ素置換アルキル基、又はアリール基を示す。
【０１１１】
上記一般式（１５）中、Ｙ及びＺは、前記一般式（１４）中のＹ及びＺと同義である。ｃは０〜１０の整数を示し、０〜２の整数であることが好ましい。ｄは０〜１０の整数を示し、０〜２の整数であることが好ましい。ｋは１〜４の整数を示す。
【０１１２】
上記一般式（１５）中、Ａｒは、−ＳＯ３Ｒ、−Ｏ（ＣＨ２）ｈＳＯ３Ｒ、及び−Ｏ（ＣＦ２）ｈＳＯ３Ｒからなる群より選択される少なくとも一種の構造で表される置換基を有する芳香族基を示す（ｈは１〜１２の整数を示す）。また、Ｒは、炭素数４〜１２のアルキル基を示す。
【０１１３】
上記一般式（１５）で表されるモノマー化合物の具体例としては、下記式で表される化合物、並びに、特開２００４−１３７４４４号公報、特開２００４−３４５９９７号公報、及び特開２００４−３４６１６３号公報に記載されているスルホン酸エステル類を挙げることができる。
【０１１４】
【化１９】
2010285540.tif 000020
【０１１５】
上記一般式（１５）で表されるモノマー化合物において、スルホン酸エステル構造は、通常、カルボニル基のメタ位に結合している。
【０１１６】
（モノマー（Ｂ））
モノマー（Ｂ）は、縮合芳香族環構造を有するモノマーであり、下記一般式（１６）で表される。
【０１１７】
【化２０】
2010285540.tif 000021
【０１１８】
上記一般式（１６）中、Ａｒ２１、Ａｒ２２、Ａｒ２３、及びＡｒ２４は、それぞれ独立に、ベンゼン環、縮合芳香族環、及び含窒素複素環からなる群より選択される少なくとも一種の構造を有する２価の基を示す。但し、Ａｒ２１、Ａｒ２２、Ａｒ２３、及びＡｒ２４は、それぞれ独立に、その水素原子の一部又は全てが、フッ素原子、ニトロ基、ニトリル基、アルキル基、アリル基、及びアリール基からなる群より選択される少なくとも一種の原子又は基で置換されていてもよい。また、アルキル基、アリル基、及びアリール基は、それぞれ独立に、その水素原子の一部又は全てがフッ素置換されていてもよい。
【０１１９】
上記一般式（１６）中、Ｘは、塩素、臭素、ヨウ素、メタンスルホニル基、トリフルオロメタンスルホニル基、ベンゼンスルホニル基、又はトルエンスルホニル基を示す。
【０１２０】
上記一般式（１６）中、Ａ及びＤは、それぞれ独立に、単結合、−ＣＯ−、−ＳＯ２−、−ＳＯ−、−（ＣＦ２）ｉ−（ｉは１〜１０の整数を示す）、−（ＣＨ２）ｊ−（ｊは１〜１０の整数を示す）、−ＣＲ’２−（Ｒ’は脂肪族炭化水素基、芳香族炭化水素基、又はハロゲン化炭化水素基を示す）、シクロヘキシリデン基、フルオレニリデン基、−Ｏ−、又は−Ｓ−を示す。Ｂは酸素原子又は硫黄原子を示す。ｓ及びｔは、それぞれ独立に、０〜４の整数を示し、ｒは０又は１以上の整数を示す。
【０１２１】
上記一般式（１６）で表されるモノマー（Ｂ）は、下記一般式（１７）で表される構造であることが好ましい。
【０１２２】
【化２１】
2010285540.tif 000022
【０１２３】
上記一般式（１７）中、Ａ、Ｂ、Ｄ、Ｒ１〜Ｒ２０、ｌ、ｍ、ｎ、ｐ、ｑ、及びｔは、前記一般式（２）中のＡ、Ｂ、Ｄ、Ｒ１〜Ｒ２０、ｌ、ｍ、ｎ、ｐ、ｑ、及びｔと同義である。
【０１２４】
上記一般式（１７）中、Ｘは、フッ素を除くハロゲン原子、−ＳＯ２ＣＨ３、又は−ＳＯ２ＣＦ３を示す。Ｐｈは縮合芳香族環を有する２価の基を示し、中でも、ナフタレン基、アントラセン基、テトラセン基、又はペンタセン基が好ましい。
【０１２５】
上記一般式（１７）で表されるモノマー化合物は、下記一般式（１８）で表される構造であることが好ましい。
【０１２６】
【化２２】
2010285540.tif 000023
【０１２７】
上記一般式（１８）中、Ａ、Ｄ、Ｐｈ、Ｒ１〜Ｒ２０、ｌ、ｍ、ｎ、ｐ、ｑ、及びｔは、前記一般式（２）中のＡ、Ｄ、Ｐｈ、Ｒ１〜Ｒ２０、ｌ、ｍ、ｎ、ｐ、ｑ、及びｔと同義である。Ｘは、フッ素を除くハロゲン原子のいずれかを示す。
【０１２８】
上記一般式（１８）で表されるモノマー化合物は、下記一般式（１９）で表される構造であることが更に好ましい。
【０１２９】
【化２３】
2010285540.tif 000024
【０１３０】
上記一般式（１９）中、Ｄ、Ｐｈ、ｎ、ｐ、ｑ、及びｔは、前記一般式（１７）中のＤ、Ｐｈ、ｎ、ｐ、ｑ、及びｔと、Ｐは、前記一般式（４）中のＰとそれぞれ同義である。Ｘはフッ素を除くハロゲン原子のいずれかを示す。尚、ｐは０．０１≦ｐ≦１であることが好ましい。
【０１３１】
上記一般式（１９）で表される化合物は、例えば、次のような反応により合成することができる。まず、下記一般式（２０−１）で表されるビスフェノール類、必要に応じて一般式（２０−２）で表されるビスフェノール類をアルカリ金属塩とする。
【０１３２】
【化２４】
2010285540.tif 000025
【０１３３】
上記一般式（２０−１）及び（２０−２）中、Ｒ９〜Ｒ２０、Ｄ、ｍ、ｔ、及びＰｈは、前記一般式（１７）中のＲ９〜Ｒ２０、Ｄ、ｍ、ｔ、及びＰｈと同義である。
【０１３４】
上記一般式（２０−１）で表されるビスフェノール類の具体例として、１，３−ビス［１−メチル−１−（４−ヒドロキシフェニル）エチル］ベンゼン（Ｂｉｓ−Ｍ）、１，４−ビス［１−メチル−１−（４−ヒドロキシフェニル）エチル］ベンゼン、１，３−ビス（４−ヒドロキシベンゾイル）ベンゼン、１，４−ビス（４−ヒドロキシベンゾイル）ベンゼン、１，３−ビス（４−ヒドロキシフェノキシ）ベンゼン、１，４−ビス（４−ヒドロキシフェノキシ）ベンゼン、１，４−ビス（４−ヒドロキシフェニル）ベンゼン、１，３−ビス（４−ヒドロキシフェニル）ベンゼン、４，４’−イソプロピリデンジフェノール（Ｂｉｓ−Ａ）、２，２−ビス（４−ヒドロキシフェニル）−１，１，１，３，３，３−ヘキサフルオロプロパン（Ｂｉｓ−ＡＦ）、４，４’−ジヒドロキシベンゾフェノン（４，４’−ＤＨＢＰ）、４，４’−ジヒドロキシジフェニルスルホン（４，４’−ＤＨＤＳ）、４，４’−ジヒドロキシジフェニルエーテル、４，４’−ジヒドロキシビフェニル（４，４’−ＤＨＢＰ）、ビス（４―ヒドロキシフェニル）メタン、レゾルシノール（ＲＥＳ）、ヒドロキノン（ＨＱ）、９，９−ビス（４−ヒドロキシフェニル）フルオレン（ＢＰＦＬ）、９，９−ビス（４−ヒドロキシ−３−メチルフェニル）フルオレン（ＢＣＦＬ）、４，４’−イソプロピリデンビス（２−フェニルフェノール）、４，４’−シクロヘキシリデンビス（２−シクロヘキシルフェノール）等が挙げられる。中でも１，３−ビス［１−メチル−１−（４−ヒドロキシフェニル）エチル］ベンゼン（Ｂｉｓ−Ｍ）、１，４−ビス［１−メチル−１−（４−ヒドロキシフェニル）エチル］ベンゼン、２，２−ビス（４−ヒドロキシフェニル）−１，１，１，３，３，３−ヘキサフルオロプロパン（Ｂｉｓ−ＡＦ）、レゾルシノール（ＲＥＳ）、９，９−ビス（４−ヒドロキシフェニル）フルオレン（ＢＰＦＬ）が好ましい。これらのビスフェノール類は、一種単独で、又は二種以上を併せて使用しても良い。
【０１３５】
上記一般式（２０−２）で表されるビスフェノール類の具体例として、１，５−ジヒドロキシナフタレン（１，５−ＮＡＰ）、１，６−ジヒドロキシナフタレン（１，６−ＮＡＰ）、１，７−ジヒドロキシナフタレン（１，７−ＮＡＰ）、２，６−ジヒドロキシナフタレン（２，６−ＮＡＰ）、２，７−ジヒドロキシナフタレン（２，７−ＮＡＰ）、２，３−ジヒドロキシナフタレン（２，３−ＮＡＰ）等が挙げられる。中でも、２，７−ジヒドロキシナフタレン（２，７−ＮＡＰ）、１，５−ジヒドロキシナフタレン（１，５−ＮＡＰ）、１，６−ジヒドロキシナフタレン（１，６−ＮＡＰ）、１，７−ジヒドロキシナフタレン（１，７−ＮＡＰ）が好ましい。これらのビスフェノール類は、一種単独で、又は二種以上を併せて使用しても良い。
【０１３６】
前記ビスフェノール類を、Ｎ−メチル−２−ピロリドン、Ｎ，Ｎ−ジメチルアセトアミド、スルホラン、ジフェニルスルホン、ジメチルスルホキサイド等の誘電率の高い極性溶媒に溶解した後、リチウム、ナトリウム、カリウム等のアルカリ金属、水素化アルカリ金属、水酸化アルカリ金属、アルカリ金属炭酸塩等を加える。アルカリ金属は、ビスフェノール類の水酸基に対し過剰量で反応させることが好ましい。具体的には、水酸基数に対してアルカリ金属の添加量が、通常１．１〜２倍等量であり、１．２〜１．５倍等量であることが好ましい。この時、ベンゼン、トルエン、キシレン、クロロベンゼン、アニソール等の水と共沸する溶媒を共存させて、反応の進行を促進させることが好ましい。
【０１３７】
前記反応で得たビスフェノール類のアルカリ金属塩を下記一般式（２１）で表されるジハロゲン化物と反応させる。
【０１３８】
【化２５】
2010285540.tif 000026
【０１３９】
上記一般式（２１）中、Ａ及びＲ１〜Ｒ８は、前記一般式（１７）中のＡ及びＲ１〜Ｒ８と同義である。Ｈａｌはハロゲン原子のいずれか少なくとも一種の原子を示す。中でも、フッ素原子及び塩素原子が特に好ましい。
【０１４０】
上記一般式（２１）で表されるジハロゲン化物の具体例として、４，４’−ジクロロベンゾフェノン（４，４’−ＤＣＢＰ）、４，４’−ジフルオロベンゾフェノン（４，４’−ＤＦＢＰ）、４−クロロ−４’−フルオロベンゾフェノン、２−クロロ−４’−フルオロベンゾフェノン、４，４’−ジクロロジフェニルスルホン（４，４’−ＤＣＤＳ）、４，４’−ジフルオロジフェニルスルホン（４，４’−ＤＦＤＳ）、２，６−ジニトロベンゾニトリル、２，５−ジニトロベンゾニトリル、２，４−ジニトロベンゾニトリル、２，６−ジクロロベンゾニトリル（２，６−ＤＣＢＮ）、２，５−ジクロロベンゾニトリル（２，５−ＤＣＢＮ）、２，４−ジクロロベンゾニトリル（２，４−ＤＢＮ）、２，６−ジフルオロベンゾニトリル（２，６−ＤＦＢＮ）、２，５−ジフルオロベンゾニトリル（２，５−ＤＦＢＮ）、２，４−ジフルオロベンゾニトリル（２，４−ＤＦＢＮ）等が挙げられる。これらのビスフェノール類は、一種単独で、又は二種以上を併せて使用しても良い。
【０１４１】
前記ジハロゲン化物は、ビスフェノール１ｍｏｌに対し１．０００１〜３ｍｏｌの量で用いられ、１．００１〜２ｍｏｌの量で用いられることが好ましい。分子量は、前記の反応モル比によって調整される。芳香族ジハロゲン化物が過剰であるため、得られる化合物の両分子末端は、芳香族ジハロゲン化物に由来する構造となる。尚、ジフルオロ化合物やジニトロ化合物を用いた場合には、生成物の両分子末端のフルオロ基やニトロ基をクロロ基へと置換させるため、反応時間が半分経過した後にジクロロ化合物を添加する等の工夫が必要である。
【０１４２】
これらの反応は、反応温度が６０〜３００℃、反応時間が１５分〜１００時間の範囲で行われる。中でも反応温度が８０〜２５０℃、反応時間１〜２４時間の範囲で行われることが好ましい。得られる化合物はオリゴマー又はポリマーであるが、これらはポリマーの一般的な精製方法、例えば、良溶媒に溶解させ、貧溶媒を用いて沈殿させる再沈殿法等によって精製することができる。
【０１４３】
前記の方法で合成される芳香族化合物の具体例として、以下のものを挙げることができる。
【０１４４】
【化２６】
2010285540.tif 000027
【０１４５】
【化２７】
2010285540.tif 000028
【０１４６】
【化２８】
2010285540.tif 000029
【０１４７】
上記式中、ｎ、ｐ、及びｑは、前記一般式（１７）中のｎ、ｐ、及びｑと同義である。
【０１４８】
以下の化合物は、ｎ＝０であり、前記一般式（２０−２）で表される二種類以上の化合物を用いて構成される芳香族化合物の具体例である。
【０１４９】
【化２９】
2010285540.tif 000030
【０１５０】
【化３０】
2010285540.tif 000031
【０１５１】
前記式中、ｐ１及びｐ２は各構造単位の組成比を示し、ｐ１は０＜ｐ１≦１であり、ｐ１＋ｐ２＝１である。
【０１５２】
以下の化合物は、ｎ＝０であり、前記一般式（２０−２）で表される一種類の化合物を用いて構成される芳香族化合物の具体例である。
【０１５３】
【化３１】
2010285540.tif 000032
【０１５４】
【化３２】
2010285540.tif 000033
【０１５５】
上記式中、ｐ及びｑは、前記一般式（１７）中のｐ及びｑと同義である。
【０１５６】
これらの芳香族化合物の中でも、前記一般式（２０−１）で表される化合物として、１，３−ビス［１−メチル−１−（４−ヒドロキシフェニル）エチル］ベンゼン（Ｂｉｓ−Ｍ）、１，４−ビス［１−メチル−１−（４−ヒドロキシフェニル）エチル］ベンゼン、２，２−ビス（４−ヒドロキシフェニル）−１，１，１，３，３，３−ヘキサフルオロプロパン（Ｂｉｓ−ＡＦ）、レゾルシノール（ＲＥＳ）；前記一般式（２０−２）の化合物として、２，７−ジヒドロキシナフタレン（２，７−ＮＡＰ）、１，５−ジヒドロキシナフタレン（１，５−ＮＡＰ）、１，６−ジヒドロキシナフタレン（１，６−ＮＡＰ）から合成される芳香族化合物が好ましい。
【０１５７】
前記式中のｎ及びｐの値を変更することにより、ポリマーのガラス転移温度を調整することができる。中でもポリマー加工性の観点から、ｐの値が０．１≦ｐ≦１である化合物が好ましい。
【０１５８】
（モノマー（Ｃ））
モノマー（Ｃ）は、含窒素複素環基を有するモノマーであり、下記一般式（２２）で表される。
【０１５９】
【化３３】
2010285540.tif 000034
【０１６０】
上記一般式（２２）中、Ｗ、Ｖ、Ａｒ９、Ｒｈ、ｅ、及びｆは、前記一般式（７−１）中のＷ、Ｖ、Ａｒ９、Ｒｈ、ｅ、及びｆと、Ａｒ１０は前記一般式（８）中のＡｒ１０とそれぞれ同義である。Ｘは、塩素原子、臭素原子、又は−ＯＳＯ２Ｒｂ（ここで、Ｒｂはアルキル基、フッ素置換アルキル基、又はアリール基を示す）を示す。
【０１６１】
前記モノマー（Ｃ）は、下記一般式（２３）で表される構造であることが好ましい。
【０１６２】
【化３４】
2010285540.tif 000035
【０１６３】
上記一般式（２３）中、Ｘ、Ｗ、Ｖ、Ｒｈ、ｅ、及びｆは、前記一般式（２２）中のＸ、Ｗ、Ｖ、Ｒｈ、ｅ、及びｆと同義である。
【０１６４】
モノマー（Ｃ）の具体例として、下記の化合物を挙げることができる。
【０１６５】
【化３５】
2010285540.tif 000036
【０１６６】
【化３６】
2010285540.tif 000037
【０１６７】
上記化合物の他に、塩素原子が臭素原子に置換された化合物や、塩素原子や臭素原子の結合位置が異なる異性体を挙げることができる。また、−ＣＯ−結合が、−ＳＯ２−結合に置き換わった化合物を挙げることができる。これらの化合物は、一種単独で、又は二種以上を併せて用いてもよい。
【０１６８】
モノマー（Ｃ）を合成する方法としては、例えば、下記一般式（２４）で表される化合物（以下、単に「化合物（Ｃ−１）」ともいう）と、含窒素複素環化合物（以下、単に「化合物（Ｃ−２）」ともいう）とを、求核置換反応させる方法を挙げることができる。
【０１６９】
【化３７】
2010285540.tif 000038
【０１７０】
上記一般式（２４）中、Ｘ、Ｗ、ｅ、及びｆは、前記一般式（２３）中のＸ、Ｗ、ｅ、及びｆと同義である。Ｘ’はハロゲン原子を示し、フッ素原子又は塩素原子であることが好ましく、フッ素原子であることが更に好ましい。
【０１７１】
前記化合物（Ｃ−１）の具体例としては、２，４−ジクロロ−４’−フルオロベンゾフェノン、２，５−ジクロロ−４’−フルオロベンゾフェノン、２，６−ジクロロ−４’−フルオロベンゾフェノン、２，４−ジクロロ−２’−フルオロベンゾフェノン、２，５−ジクロロ−２’−フルオロベンゾフェノン、２，６−ジクロロ−２’−フルオロベンゾフェノン、２，４−ジクロロフェニル−４’−フルオロフェニルスルホン、２，５−ジクロロフェニル−４’−フルオロフェニルスルホン、２，６−ジクロロフェニル−４’−フルオロフェニルスルホン、２，４−ジクロロフェニル−２’−フルオロフェニルスルホン、２，５−ジクロロフェニル−２’−フルオロフェニルスルホン、２，６−ジクロロフェニル−２’−フルオロフェニルスルホン等が挙げられる。中でも、２，５−ジクロロ−４’−フルオロベンゾフェノンが好ましい。
【０１７２】
前記化合物（Ｃ−２）は活性水素を有するものであり、この活性水素と化合物（Ｃ−１）のＸ’で表される基を置換反応させることでモノマー（Ｃ）が得られる。化合物（Ｃ−２）の具体例としては、ピロール、チアゾール、イソチアゾール、オキサゾール、イソオキサゾール、ピリジン、イミダゾール、イミダゾリン、ピラゾール、１，３，５−トリアジン、ピリミジン、ピリダジン、ピラジン、インドール、キノリン、イソキノリン、プリン、ベンゾイミダゾール、ベンゾオキサゾール、ベンゾチアゾール、テトラゾール、テトラジン、トリアゾール、カルバゾール、アクリジン、キノキサリン、キナゾリン、２−ヒドロキシピリジン、３−ヒドロキシピリジン、４−ヒドロキシピリジン、３−ヒドロキシキノリン、８−ヒドロキシキノリン、２−ヒドロキシピリミジン、２−メルカプトピリジン、３−メルカプトピリジン、４−メルカプトピリジン、２−メルカプトピリミジン、２−メルカプトベンゾチアゾール等が挙げられる。中でも、ピロール、イミダゾール、インドール、カルバゾール、ベンゾオキサゾール、ベンゾイミダゾールが好ましい。
【０１７３】
前記化合物（Ｃ−１）と化合物（Ｃ−２）との反応は、極性有機溶媒中で行うことが好ましい。極性有機溶媒の具体例としては、Ｎ−メチル−２−ピロリドン、Ｎ，Ｎ−ジメチルアセトアミド、スルホラン、ジフェニルスルホン、ジメチルスルホキシド等が挙げられる。反応を促進するために、アルカリ金属、水素化アルカリ金属、アルカリ金属炭酸塩等を用いることができる。前記化合物（Ｃ−１）と化合物（Ｃ−２）の使用割合は、化合物（Ｃ−１）１ｍｏｌに対して化合物（Ｃ−２）を１〜３ｍｏｌ使用することが好ましく、１〜１．５ｍｏｌ使用することが特に好ましい。
【０１７４】
前記反応の反応温度は０〜３００℃で、反応時間は１５分〜１００時間であり、反応温度が１０〜２００℃で、反応時間が１〜２４時間であることが好ましい。生成物は再結晶等の方法で精製して用いることが好ましい。
【０１７５】
（重合）
得られた前記モノマー（Ａ）、（Ｂ）、及び（Ｃ）を共重合させることにより、本発明重合体の前駆体が得られる。この共重合反応は、触媒の存在下に行われる。この際使用される触媒は、遷移金属化合物を含む触媒系である。この触媒系は、（１）遷移金属塩、及び配位子となる化合物（以下、単に「配位子成分」ともいう。）又は配位子が配位した遷移金属錯体（銅塩を含む）、並びに（２）還元剤を必須成分とする。この反応には、重合速度を上げるために、遷移金属塩以外の塩を更に添加してもよい。
【０１７６】
これらの触媒成分の具体例、各成分の使用割合、反応溶媒、濃度、温度、時間等の重合条件には、特開２００１−３４２２４１号公報に記載の化合物及び条件を採用することができる。
【０１７７】
遷移金属塩の具体例としては、塩化ニッケル、臭化ニッケル等が挙げられる。また、配位子成分としては、トリフェニルホスフィン、トリ−ｏ−トリルホスフィン、トリ−ｍ−トリルホスフィン、トリ−ｐ−トリルホスフィン、トリブチルホスフィン、トリ−ｔｅｒｔ−ブチルホスフィン、トリオクチルホスフィン、２，２’−ビピリジン等が好ましい。
【０１７８】
あらかじめ配位子が配位された遷移金属錯体（銅塩を含む）の具体例としては、塩化ニッケルビス（トリフェニルホスフィン）、塩化ニッケル（２，２’−ビピリジン）等が好ましい。
【０１７９】
還元剤の具体例としては、鉄、亜鉛、マンガン、アルミニウム、マグネシウム、ナトリウム、カルシウム等を挙げることできる。中でも、亜鉛、マグネシウム、マンガンが好ましい。
【０１８０】
塩の具体例としては、臭化ナトリウム、ヨウ化ナトリウム、臭化カリウム、臭化テトラエチルアンモニウム、ヨウ化テトラエチルアンモニウムが好ましい。
【０１８１】
反応には重合溶媒を使用してもよい。重合溶媒の具体例としては、テトラヒドロフラン、Ｎ，Ｎ−ジメチルホルムアミド、Ｎ，Ｎ−ジメチルアセトアミド、Ｎ−メチル−２−ピロリドン等が好ましい。
【０１８２】
触媒系における各成分の使用割合は、遷移金属塩又は配位子が配位された遷移金属錯体（銅塩を含む）が、モノマーの総計１ｍｏｌに対し、通常０．０００１〜１０ｍｏｌであり、０．０１〜０．５ｍｏｌであることが好ましい。触媒の使用割合がこの範囲にあれば触媒活性が高く、高分子量の重合体を得ることが可能である。触媒系に遷移金属塩以外の塩を使用する場合、モノマーの総計１ｍｏｌに対し、遷移金属塩以外の塩が、通常０．００１〜１００ｍｏｌであり、０．０１〜１ｍｏｌであることが好ましい。遷移金属塩以外の塩の使用割合がこの範囲内であれば、重合速度を上げる効果が充分となる。
【０１８３】
重合溶媒中におけるモノマーの総計の濃度は、通常、１〜９０質量％であり、５〜４０質量％であることが好ましい。また、重合する際の重合温度は、通常、０〜２００℃であり、５０〜１００℃であることが好ましい。また、重合時間は、通常、０．５〜１００時間であり、１〜４０時間であることが好ましい。
【０１８４】
得られた前記重合体の前駆体を加水分解して、構成単位中のスルホン酸エステル基（−ＳＯ３Ｒ）をスルホン酸基（−ＳＯ３Ｈ）に転換し、本発明の重合体の回収方法で好適に用いられる重合体を得る。加水分解は、（１）少量の塩酸を含む過剰量の水又はアルコールに、前記スルホン酸エステル基を有する重合体を投入し、５分間以上撹拌する方法、（２）トリフルオロ酢酸中で前記スルホン酸エステル基を有する重合体を８０〜１２０℃で５〜１０時間反応させる方法、（３）重合体中のスルホン酸エステル基（−ＳＯ３Ｒ）１ｍｏｌに対してリチウムブロマイドを１〜３ｍｏｌ含む溶液、例えばＮ−メチルピロリドン等の溶液中で前記スルホン酸エステル基を有する重合体を８０〜１５０℃で３〜１０時間反応させた後、塩酸を添加する方法等により行うことができる。
【０１８５】
（４−Ｂ）Ｂ法
前記Ａ法以外にも、例えば、特開２００１−３４２２４１号公報に記載の方法と同様の方法で合成することができる。即ち、スルホン酸基、又はスルホン酸エステル基を有しない前記モノマー（Ａ）と、前記モノマー（Ｂ）と、必要に応じて前記モノマー（Ｃ）とを共重合させて得られる重合体を、スルホン化剤を用いてスルホン化する方法（これをＢ法という）でポリアリーレン系共重合体を合成することができる。
【０１８６】
Ｂ法において用いることのできる、スルホン酸基又はスルホン酸エステル基を有しないモノマー（Ａ）の具体例として、特開２００１−３４２２４１号公報、特開２００２−２９３８８９号公報に記載されているジハロゲン化物を挙げることができる。
【０１８７】
（４−Ｃ）Ｃ法
前記方法以外にも、モノマー（Ａ）の好適な構造を表す前記一般式（１５）において、Ａｒが−（ＣＨ２）ｈ−ＯＨ、又は−（ＣＦ２）ｈ−ＯＨで表される置換基（ｈは１〜１２の整数を示す）を有する芳香族基である場合には、例えば、特開２００５−６０６２５号公報に記載の方法と同様の方法でポリアリーレン系共重合体を合成することができる。即ち、前記一般式（１５）において、Ａｒが−（ＣＨ２）ｈ−ＯＨ、又は−（ＣＦ２）ｈ−ＯＨで表される置換基（ｈは１〜１２の整数を示す）を有する芳香族基であるモノマー（Ａ）と、モノマー（Ｂ）と、必要に応じてモノマー（Ｃ）とを共重合させて重合体の前駆体を得る。得られた重合体の前駆体のヒドロキシル基に、アルキルスルホン酸、又は水素原子の一部又は全てがフッ素置換されたアルキルスルホン酸を導入する方法（これをＣ法という）でポリアリーレン系共重合体を合成することができる。
【０１８８】
前記Ｃ法において用いることのできる、前記一般式（１５）で表されるモノマーの具体例として、特開２００５−３６１２５号公報に記載されているジハロゲン化物を挙げることができる。前記ジハロゲン化物の具体例としては、２，５−ジクロロ−４’−ヒドロキシベンゾフェノン、２，４−ジクロロ−４’−ヒドロキシベンゾフェノン、２，６−ジクロロ−４’−ヒドロキシベンゾフェノン、２，５−ジクロロ−２’，４’−ジヒドロキシベンゾフェノン、２，４−ジクロロ−２’，４’−ジヒドロキシベンゾフェノン等を挙げることができる。また、これらの化合物のヒドロキシル基をテトラヒドロピラニル基等で保護した化合物を挙げることができる。更に、ヒドロキシル基がチオール基に換わったもの、塩素原子が、臭素原子、ヨウ素原子に置換されたものも挙げることができる。
【０１８９】
前記Ｃ法では、スルホン酸基を有さない重合体に、特開２００５−６０６２５号公報に記載の方法で、アルキルスルホン酸基を導入する。即ち、重合体の前駆体のヒドロキシル基と、プロパンスルトン、ブタンスルトン等を反応させることでアルキルスルホン酸基を導入することができる。
【０１９０】
１−２．貧溶媒：
貧溶媒としては、重合体が溶解しにくい溶媒であって、重合体溶液中の良溶媒と相溶性があるものを、いずれも好ましく用いることができ、重合体及び良溶媒の種類に応じて適宜選択して用いることができる。このような貧溶媒としては、重合体溶液から貧溶媒を用いて重合体を回収する従来技術において用いられる貧溶媒が挙げられる。本発明の重合体の回収方法において使用される貧溶媒の具体例としては、アルコール類、ケトン類、エステル類、脂肪族炭化水素類、エーテル類、水等が挙げられる。これらの貧溶媒は一種単独で、又は二種以上を混合して用いてもよい。
【０１９１】
重合体が前記ポリアリーレン系共重合体である場合、貧溶媒の具体例としては、水、メタノール、エタノール、イソプロパノール、アセトン、メチルエチルケトン、ヘキサン、ヘプタン、酢酸エチル、酢酸ブチルが好ましく、水、メタノール、アセトン、ヘプタンが特に好ましい。
【０１９２】
貧溶媒の添加量は、重合体の回収が可能な量であればよく、特に限定されるものではない。重合体溶液と貧溶媒の質量比（重合体溶液：貧溶媒）は、一般的には、１：０．５〜１：７０であり、１：１〜１：５０であることが好ましく、１：２〜１：３０であることが更に好ましく、１：３〜１：４であることが特に好ましい。過多量の貧溶媒を用いると、コスト高になり作業効率が悪化する場合がある。また、貧溶媒量が過小であると、凝固した重合体粒子同士が付着してしまう等の問題が発生する場合がある。
【０１９３】
１−３．凝固槽：
本発明の重合体の回収方法においては、工程（１）と、後述する工程（２）を凝固槽内で実施することが好ましい。凝固槽としては、特に制限はないが、撹拌翼及び内容物を排出可能な配管を備えたものであることが好ましい。
【０１９４】
（撹拌翼）
撹拌翼としては、凝固槽の内容物を撹拌できるものであれば特に制限はなく、一般的なものを用いることができる。撹拌翼としては、パドル翼、アンカー翼、タービン翼、マックスブレンド翼、フルゾーン翼、ファウドラー翼、リボン翼、後退翼等が好ましい。尚、撹拌効率を高めるために、凝固槽内に邪魔板を配設しても良い。
【０１９５】
（配管）
配管としては、凝固槽の内容物を排出することが可能であれば特に制限はなく、一般的なものを用いることができる。
【０１９６】
２．工程（２）：
工程（２）は、重合体溶液と貧溶媒との混合物を撹拌して前記重合体を凝固させる工程である。
【０１９７】
撹拌条件としては、重合体溶液と貧溶媒が混合すれば良いため、特に制限なく一般的な撹拌条件が適用される。但し、重合体溶液へ直接貧溶媒を添加した後に撹拌を開始することが必要である。貧溶媒を添加する際に撹拌を開始すると、得られる重合体の凝固粒子のサイズが不均一になったり、大きな凝固粒子の塊が撹拌翼に付着してしまったりする等の不具合が発生する場合がある。
【０１９８】
撹拌時間については、重合体溶液と貧溶媒が充分に撹拌される時間であれば特に制限はないが、１〜３００分が好ましく、５〜２００分が特に好ましい。
【０１９９】
また、撹拌回転数についても、重合体溶液と貧溶媒が充分に撹拌される回転数であれば特に制限はないが、５〜５００ｒｐｍが好ましく、１０〜３００ｒｐｍが特に好ましい。
【０２００】
３．工程（３）：
工程（３）は、凝固した前記重合体を回収する工程である。
【０２０１】
凝固した重合体は、例えば、濾過することにより回収できる。濾過する際の条件に特に制限はなく、一般的な濾過方法をいずれも用いることができる。
【０２０２】
濾過により溶媒や重合反応残留物等を除去した後、数種類の貧溶媒を用いて、それぞれ複数回の洗浄を行う。洗浄方法に特に制限はなく、一般的な洗浄方法を用いることができる。具体的には、重合体に適当な貧溶媒を添加し、撹拌後、濾過して重合体を再回収する方法等である。
【０２０３】
洗浄に用いられる貧溶媒の種類、量、洗浄回数に特に制限はないが、重合体がポリアリーレン系共重合体である場合、アセトンで１回、硫酸（濃度１０質量％）で１回、更に純水で２回洗浄することが好ましい。
【０２０４】
回収した重合体を乾燥する際の条件に特に制限はなく、一般的な乾燥条件を用いることができるが、重合体がポリアリーレン系共重合体である場合、８０℃で一昼夜真空乾燥させることが好ましい。
【実施例】
【０２０５】
以下、本発明の重合体の回収方法を実施例に基づいて具体的に説明するが、本発明の重合体の回収方法はこれらの実施例に限定されるものではない。また、各種物性値の測定方法、及び諸特性の評価方法を以下に示す。
【０２０６】
＜分子量測定＞
溶剤としてテトラヒドロフラン（ＴＨＦ）を用い、ゲルパーミエーションクロマトグラフィー（ＧＰＣ）によって測定されたポリスチレン換算のポリアリーレンの重量平均分子量（Ｍｗ）および数平均分子量（Ｍｎ）を測定した。
【０２０７】
＜数平均粒子径＞
ＭＥＴＴＬＥＲ  ＴＯＬＥＤＯ社製の商品名「Ｌａｓｅｎｔｅｃ  Ｓ４００」を用いて測定された流径分布を解析することにより求めた。
【０２０８】
＜重合体の回収率＞
凝固前の重合体溶液中の重合体の質量に対する、凝固後に洗浄・乾燥させた重合体の質量の割合として収率を求めた。
【０２０９】
＜金属含有割合＞
ポリアリーレン系重合体の質量に対して、Ｎ−メチル−２−ピロリドンを５０質量％程度含ませたのち、ポリエチレンシートにはさみ、１８０℃、１５０ｋｇ／ｃｍ２の圧力でプレスし、直径４ｃｍの試験片を作成した。作成した試験片を用いて蛍光Ｘ線回折法により金属含有割合を測定した。
【０２１０】
［合成例］
オリゴマーの調製：
撹拌機、温度計、冷却管、Ｄｅａｎ−Ｓｔａｒｋ管、及び窒素導入用の三方コックを取り付けた１ｌの三口のフラスコに、２，６−ジクロロベンゾニトリル４９．４ｇ（０．２９ｍｏｌ）、２，２−ビス（４−ヒドロキシフェニル）−１，１，１，３，３，３−ヘキサフルオロプロパン８８．４ｇ（０．２６ｍｏｌ）、及び炭酸カリウム４７．３ｇ（０．３４ｍｏｌ）を測り取った。系中の空気を窒素に置換した後、スルホランを３４６ｍｌ、トルエンを１７３ｍｌ加えて撹拌した。フラスコをオイルバスにつけ、１５０℃に加熱還流した。反応により生成する水をトルエンと共沸させ、Ｄｅａｎ−Ｓｔａｒｋ管で系外に除去しながら３時間反応させた。水の生成がほとんど認められなくなったことを確認した後、反応温度を徐々に上げながら大部分のトルエンを除去し、更に２００℃で３時間反応をさせた。次いで、２，６−ジクロロベンゾニトリル１２．３ｇ（０．０７２ｍｏｌ）を加え、さらに５時間反応させた。
【０２１１】
得られた反応液を放冷後、トルエン１００ｍｌを加えて希釈した。副生した無機化合物の沈殿を濾過除去し、濾液を２ｌのメタノール中に投入した。生成物の沈殿を濾別回収し、乾燥させた後、テトラヒドロフラン２５０ｍｌに溶解させた。更に、この溶液をメタノール２ｌで再沈殿させ、沈殿物を濾別回収し、乾燥させ、目的の化合物１０７ｇを得た。
【０２１２】
得られた目的の化合物の数平均分子量Ｍｎは７，３００であった。得られた化合物は下記式（Ｉ）で表されるオリゴマーであった。
【０２１３】
【化３８】
2010285540.tif 000039
【０２１４】
上記式（Ｉ）中、ｎは１以上の整数を示す。
【０２１５】
ポリアリーレン系共重合体の重合：
乾燥したＮ，Ｎ−ジメチルアセトアミド（ＤＭＡｃ）５４０ｍｌを、３−（２，５−ジクロロベンゾイル）ベンゼンスルホン酸ネオペンチル１３５．０ｇ（０．３３６ｍｏｌ）、合成した上記一般式（Ｉ）のオリゴマー４０．７ｇ（５．６ｍｍｏｌ）、２，５−ジクロロ−４’−（１−イミダゾリル）ベンゾフェノン６．７１ｇ（１６．８ｍｍｏｌ）、ビス（トリフェニルホスフィン）ニッケルジクロリド６．７１ｇ（１０．３ｍｍｏｌ）、トリフェニルホスフィン３５．９ｇ（０．１３７ｍｏｌ）、ヨウ化ナトリウム１．５４ｇ（１０．３ｍｍｏｌ）、及び亜鉛５３．７ｇ（０．８２１ｍｏｌ）の混合物中に窒素雰囲気下で加えた。
【０２１６】
前記反応系を撹拌下、７９℃まで加熱し、３時間反応させた。反応途中、系中の粘度の上昇が観察された。得られた重合反応溶液をＤＭＡｃ７３０ｍｌで希釈し、３０分撹拌した後、セライトを濾過助剤に用いて濾過した。濾液をエバポレーターで濃縮し、臭化リチウム４３．８ｇ（０．５０５ｍｏｌ）を加え、内温１１０℃で７時間、窒素雰囲気下で反応させた。尚、サンプリングとして、前記濾液の一部をメタノールに注ぎ、凝固させ分子量を測定しておいた。ネオペンチル基で保護されたスルホン酸誘導体を含む共重合体の分子量は、Ｍｎ＝５８，０００、Ｍｗ＝１３５，３００であった。
【０２１７】
（実施例１）
室温にまで冷却した反応液を濃縮し、固形分濃度が２０質量％である重合体溶液を１０ｇ調製した。この重合体溶液の粘度は１０Ｐａ・ｓであった。この重合体溶液へ貧溶媒としてアセトン２００ｇを添加した。その後、１５０ｒｐｍで１時間撹拌し、凝固粒子を濾別回収した。更に、１０質量％の硫酸２００ｇで洗浄した後、濾別回収し、８０℃で一昼夜真空乾燥させ、目的のポリアリーレン系共重合体を得た。得られたポリアリーレン系共重合体の構造は下記式（ＩＩ）で表される。このポリアリーレン系共重合体の分子量は、Ｍｎ＝６０，０００、Ｍｗ＝１７５，０００であり、回収率は９５％であった。
【０２１８】
【化３９】
2010285540.tif 000040
【０２１９】
上記式（ＩＩ）中、ｌ、ｍ、ｎ、及びｏは、それぞれ独立に、１以上の整数を示す。
【０２２０】
（比較例１）
重合体溶液をアセトン中に滴下して重合体を凝固させたこと以外は、全て実施例１と同様にポリアリーレン系共重合体を得た。回収率は６０％であった。
【０２２１】
実施例１で得られた重合体粒子の数平均粒子径は８０μｍであり、揃っていた。一方、比較例１で得られた重合体粒子は一部が大きな塊となって撹拌軸に付着したり、超微粒子になったりしており、粒径が数μｍのものから数百μｍのものまで存在し、揃っていなかった。
【０２２２】
蛍光Ｘ線で測定した、実施例１及び比較例１で得られた重合体粒子中の亜鉛、ニッケル及びリンのそれぞれの含有割合を表１に示す。実施例１で得られた重合体粒子の金属含有割合は、比較例１で得られた重合体粒子の金属含有割合と比較して低かった。
【０２２３】
【表１】
2010285540.tif 000041
【産業上の利用可能性】
【０２２４】
本発明の重合体の回収方法によれば、多量の溶媒を用いることなく、重合体溶液の粘度が高い場合でも大きな塊を生じず、重合体溶液から粒径の揃った重合体粒子を生産性よく回収することができる。